(57)【特許請求の範囲】
【請求項１】
グラフト共重合体（Ａ）と（メタ）アクリル酸エステル系重合体（Ｂ）を含む鍵盤用ゴム強化スチレン系熱可塑性樹脂組成物であって、グラフト共重合体（Ａ）はゴム状重合体の存在下に（メタ）アクリル酸エステル系単量体と必要に応じてその他の共重合可能な他のビニル系単量体を重合して得られるグラフト共重合体であり、（メタ）アクリル酸エステル系重合体（Ｂ）は（メタ）アクリル酸エステル系単量体、必要に応じてその他の共重合可能な他のビニル系単量体を重合して得られる重合体であり、ゴム強化熱可塑性樹脂組成物１００重量部中にゴム状重合体が１０〜２５重量部含まれることを特徴とする鍵盤用ゴム強化熱可塑性樹脂組成物。
【請求項２】
グラフト共重合体（Ａ）のゴム状重合体とグラフト共重合する単量体に関して、（メタ）アクリル酸エステル系単量体２０〜１００重量％、その他の共重合可能な他のビニル系単量体０〜８０重量％（（メタ）アクリル酸エステル系単量体と共重合可能な他のビニル系単量体の合計は１００重量％）の組成比率であって、（メタ）アクリル酸エステル系重合体（Ｂ）の単量体に関して、（メタ）アクリル酸エステル系単量体５０〜１００重量％、共重合可能な他のビニル系単量体０〜５０重量％（（メタ）アクリル酸エステル系単量体と共重合可能な他のビニル系単量体の合計は１００重量％）の組成比率であることを特徴とする請求項１に記載の鍵盤用ゴム強化熱可塑性樹脂組成物。
【請求項３】
請求項１又は２のいずれかに記載のゴム強化熱可塑性樹脂組成物１００重量部に対して、ポリアミド樹脂（Ｃ）１〜３０重量部を配合する事を特徴とする鍵盤用ゴム強化熱可塑性樹脂組成物。
【請求項４】
請求項１〜３のいずれかに記載の鍵盤用ゴム強化熱可塑性樹脂組成物を成形して得られる鍵盤。
【発明の詳細な説明】
【技術分野】
【０００１】
本発明は、耐衝撃性、流動性等の物性バランスだけでなく、打鍵音の高級感と耐傷性に優れた鍵盤用ゴム強化熱可塑性樹脂組成物及び該樹脂組成物を用いた鍵盤に関する。
【背景技術】
【０００２】
一般にピアノ、オルガン、アコーディオン等の鍵盤楽器の鍵盤素材としては、旧来、白鍵は象牙、黒鍵は黒檀を用いることがあった。白鍵に用いる象牙は、適度な吸湿性、適度な及び表面硬度と摩擦係数を有し、演奏時における指の感触が非常によいため、鍵盤コントロールがしやすい理想的な鍵盤素材とされていた。しかし近年、希少動植物の国際的な取引を規制するワシントン条約により象牙の輸入が禁止され、事実上使用困難となった。そのため現在は、樹脂素材の鍵盤が一般的に用いられている。
【０００３】
樹脂製鍵盤は射出成形などによって効率的・合理的な生産が可能であり、用いる樹脂材料としては、一般的にアクリル樹脂やスチレン系樹脂（ＡＳ樹脂、ＡＢＳ樹脂、ＰＳ樹脂など）が用いられているが、さらに従来の象牙のような高級感、タッチ感、演奏性、および吸水寸法変化に優れ、耐傷付き性、耐薬品性の高い鍵盤を得ることを目的に、例えば特許文献１〜３のような鍵盤、および鍵盤用樹脂素材が提案されている。
【０００４】
しかし、これら素材で得られた鍵盤で演奏した場合、演奏者が打鍵した時に爪などが鍵盤表面に当たって発する音が旧来の象牙のような低く鈍い音ではなく、樹脂製鍵盤特有の甲高い音が耳障りで高級感が感じられないという問題がある。
【先行技術文献】
【特許文献】
【０００５】
【特許文献１】特開２００９−１３９５１２号公報
【０００６】
【特許文献２】特開平８−１７９７５６号公報
【０００７】
【特許文献３】特開２００９−４２６６３号公報
【発明の概要】
【発明が解決しようとする課題】
【０００８】
本発明の目的は、耐衝撃性、流動性等の物性バランスだけでなく、打鍵音の高級感と耐傷性に優れた鍵盤用ゴム強化熱可塑性樹脂組成物及び該樹脂組成物から得られた鍵盤を提供することである。
【課題を解決するための手段】
【０００９】
本発明者らは、上述の問題点を解決すべく鋭意検討を行った結果、特定の構造を有するグラフト共重合体と共重合体を含有するゴム強化熱可塑性樹脂組成物とする事により、上記目的を達成できることを見出し、本発明に到達した。
【００１０】
すなわち、本発明はグラフト共重合体（Ａ）と（メタ）アクリル酸エステル系重合体（Ｂ）を含む鍵盤用ゴム強化熱可塑性樹脂組成物であって、グラフト共重合体（Ａ）はゴム状重合体の存在下に（メタ）アクリル酸エステル系単量体と必要に応じてその他の共重合可能な他のビニル系単量体を重合して得られるグラフト共重合体であり、（メタ）アクリル酸エステル系重合体（Ｂ）は（メタ）アクリル酸エステル系単量体、必要に応じてその他の共重合可能な他のビニル系単量体を重合して得られる重合体であり、ゴム強化熱可塑性樹脂組成物１００重量部中にゴム状重合体が１０〜２５重量部含まれることを特徴とする鍵盤用ゴム強化熱可塑性樹脂組成物に関する。
【発明の効果】
【００１１】
本発明のゴム強化熱可塑性樹脂組成物を用いることで、鍵盤楽器の鍵盤において、演奏者が打鍵した時に爪などが鍵盤表面に当たって発する音を低音化することにより高級感を与えるだけでなく、傷が付きにくくかつ十分な強度を有する鍵盤を提供することが出来る。
【発明を実施するための形態】
【００１２】
以下に、本発明の鍵盤用ゴム強化熱可塑性樹脂組成物につき詳細に説明する。
本発明は、グラフト共重合体（Ａ）と（メタ）アクリル酸エステル系重合体（Ｂ）を含むゴム強化熱可塑性樹脂組成物である。
【００１３】
本発明において使用されるグラフト共重合体（Ａ）とは、ゴム状重合体の存在下に（メタ）アクリル酸エステル系単量体と必要に応じてその他の共重合可能な他のビニル系単量体を重合して得られるグラフト共重合体である。
【００１４】
グラフト共重合体（Ａ）に用いられるゴム状重合体としては、特に制限はないが、ポリブタジエンゴム、スチレン−ブタジエンゴム（ＳＢＲ）、スチレン−ブタジエン−スチレン（ＳＢＳ）ブロックコポリマー、スチレン−（エチレン−ブタジエン）−スチレン（ＳＥＢＳ）ブロックコポリマー、アクリロニトリル−ブタジエンゴム（ＮＢＲ）、ブチルアクリレート−ブタジエン等のジエン系ゴム、アクリル酸ブチルゴム、ブタジエン−アクリル酸ブチルゴム、アクリル酸２−エチルヘキシル−アクリル酸ブチルゴム、メタクリル酸２−エチルヘキシル−アクリル酸ブチルゴム、アクリル酸ステアリル−アクリル酸ブチルゴム、ポリオルガノシロキサン−アクリル酸ブチル複合ゴム等のアクリル系ゴム、エチレン−プロピレンゴム、エチレン−プロピレン−ジエンゴム等のポリオレフィン系ゴム重合体、ポリオルガノシロキサン系ゴム等のシリコン系ゴム重合体が挙げられ、これらは一種又は二種以上用いることができる。特に、ポリブタジエンゴム、スチレン−ブタジエンゴム、アクリル酸ブチルゴム、エチレン−プロピレン−ジエンゴムが好ましい。
【００１５】
グラフト共重合体（Ａ）に用いられる（メタ）アクリル酸エステル系単量体としては、（メタ）アクリル酸メチル、（メタ）アクリル酸エチル、（メタ）アクリル酸プロピル、（メタ）アクリル酸ブチル、アクリル酸２−エチルヘキシル、（メタ）アクリル酸フェニル、（メタ）アクリル酸４−ｔ−ブチルフェニル、（メタ）アクリル酸ブロモフェニル、（メタ）アクリル酸ジブロモフェニル、（メタ）アクリル酸２，４，６−トリブロモフェニル、（メタ）アクリル酸モノクロルフェニル、（メタ）アクリル酸ジクロルフェニル、（メタ）アクリル酸トリクロルフェニル等を例示でき、一種又は二種以上用いることができる。（メタ）アクリル酸エステル系単量体として、特にメタクリル酸メチルが好ましい。
【００１６】
グラフト共重合体（Ａ）に用いることが出来る共重合可能な他のビニル系単量体としては、芳香族ビニル系単量体、シアン化ビニル系単量体、マレイミド系単量体、アミド系単量体等が挙げられ、一種又は二種以上用いることができる。芳香族ビニル系単量体としては、スチレン、α−メチルスチレン、ｐ−メチルスチレン、ｔ−ブチルスチレン及びジメチルスチレン等を例示でき、シアン化ビニル系単量体としては、アクリロニトリル、メタクリロニトリル、エタクリロニトリル、フマロニトリル等を例示でき、マレイミド系単量体としてはＮ−フェニルマレイミド、Ｎ−シクロヘキシルマレイミド等を例示でき、アミド系単量体としてはアクリルアミド、メタクリルアミド等を例示できる。
【００１７】
グラフト共重合体（Ａ）に用いられるゴム状重合体と（メタ）アクリル酸エステル系単量体、その他の共重合可能な他のビニル系単量体の構成割合については特に制限はないが、物性バランスの面から、グラフト共重合体（Ａ）１００重量部中にゴム状重合体が５〜７０重量部含まれる事が好ましく、１０〜６０重量部含まれることがより好ましい。
【００１８】
ゴム状重合体とグラフト共重合する単量体に関して、目的を損なわない範囲内において、（メタ）アクリル酸エステル系単量体と共重合可能な他のビニル系単量体の使用割合に特に制限はないが、物性バランスの面から、（メタ）アクリル酸エステル系単量体２０〜１００重量％、共重合可能な他のビニル系単量体０〜８０重量％であることが好ましく、（メタ）アクリル酸エステル系単量体４０〜１００重量％、共重合可能な他のビニル系単量体０〜６０重量％であることがより好ましい。
【００１９】
共重合可能な他のビニル系単量体として芳香族ビニル系単量体を用いる場合は（メタ）アクリル酸エステル系単量体３０〜９５重量％、芳香族ビニル系単量体５〜７０重量％、共重合可能な他のビニル系単量体０〜２５重量％であることが好ましく、（メタ）アクリル酸エステル系単量体５０〜８５重量％、芳香族ビニル系単量体１５〜５０重量％、共重合可能な他のビニル系単量体０〜１５重量％であることがより好ましい。
【００２０】
グラフト共重合体（Ａ）のグラフト共重合の際に（メタ）アクリル酸エステル系単量体を用いなかった場合は、低音化特性と耐傷性に劣る結果となる。
【００２１】
グラフト共重合体（Ａ）を構成するゴム状重合体の重量平均粒子径について特に制限はないが、物性バランスの面から０．０５〜２．０μｍであることが好ましく、０．１〜１．０μｍであることがより好ましい。
【００２２】
グラフト共重合体（Ａ）のグラフト率（グラフト共重合体のアセトン可溶分量と不溶分量及びグラフト共重合体中のゴム状重合体の重量から求める。）、及びアセトン可溶分の還元粘度（０．４ｇ/１００ｃｃ、Ｎ，Ｎジメチルホルムアミド溶液として３０℃で測定）に特に制限はなく、要求性能によって任意の構造のものを使用することができるが、物性バランスの面から、グラフト率は５〜１５０％であることが好ましく、還元粘度は０．２〜２．０ｄｌ／ｇであることが好ましい。
【００２３】
グラフト共重合体（Ａ）の重合方法については特に制限はなく、乳化重合、懸濁重合、塊状重合、溶液重合またはこれらの組み合わせにより製造することができる。
【００２４】
本発明で用いられる（メタ）アクリル酸エステル系重合体（Ｂ）は、（メタ）アクリル酸エステル系単量体、必要に応じてその他の共重合可能な他のビニル系単量体を重合することで得られるが、用いられる単量体としては、グラフト共重合体（Ａ）の項で例示した単量体と同様ものを使用することができる。
【００２５】
（メタ）アクリル酸エステル系重合体（Ｂ）の組成比率について特に制限はないが、打鍵時の低音化特性と耐傷性の観点から、（メタ）アクリル酸エステル系重合体（Ｂ）を基準（１００重量％）として（メタ）アクリル酸エステル系単量体が５０〜１００重量％、共重合可能な他のビニル系単量体０〜５０重量％であることが好ましく、（メタ）アクリル酸エステル系単量体６０〜１００重量％、共重合可能な他のビニル系単量体０〜４０重量％であることがより好ましい。芳香族ビニル系単量体を用いる場合は、（メタ）アクリル酸エステル系単量体５０〜９５重量％、芳香族ビニル系単量体５〜５０重量％、共重合可能な他のビニル系単量体０〜２５重量％であることが好ましく、（メタ）アクリル酸エステル系単量体６０〜８５重量％、芳香族ビニル系単量体１５〜４０重量％、共重合可能な他のビニル系単量体０〜１５重量％であることがより好ましい。（メタ）アクリル酸エステル系単量体を用いなかった場合は低音化特性と耐傷性に劣る結果となる。
【００２６】
（メタ）アクリル酸エステル系重合体（Ｂ）の重合方法については特に制限はなく、乳化重合、懸濁重合、塊状重合、溶液重合またはこれらの組み合わせにより製造することができる。
【００２７】
本発明の鍵盤用ゴム強化熱可塑性樹脂組成物はグラフト共重合体（Ａ）と（メタ）アクリル酸エステル系重合体（Ｂ）を含むが、鍵盤用ゴム強化熱可塑性樹脂組成物１００重量部中にゴム状重合体が１０〜２５重量部含まれている限り、グラフト共重合体（Ａ）と（メタ）アクリル酸エステル系重合体（Ｂ）の使用割合に制限は無い。つまり、グラフト共重合体（Ａ）のグラフト共重合の際に副生成される（メタ）アクリル酸エステル系重合体が（メタ）アクリル酸エステル系重合体（Ｂ）と同様の役割を有する場合は（メタ）アクリル酸エステル系重合体（Ｂ）を用いなくても良い。ゴム状重合体が１０重量部未満では耐衝撃性及び低音化特性に劣り、２５重量部を超えると耐傷性に劣る。低音化特性の観点から、ゴム状重合体は１３〜２３重量部含まれていることが好ましく、１５〜２０重量部含まれていることがより好ましい。
【００２８】
（メタ）アクリル酸エステル系重合体の還元粘度（０．４ｇ/１００ｃｃ、Ｎ，Ｎジメチルホルムアミド溶液として３０℃で測定）について特に制限はないが、０．３〜１．２ｄｌ／ｇの範囲であることが好ましい。なお、還元粘度は、重合温度、単量体の添加方法、使用する開始剤および例えばｔ−ドデシルメルカプタン等の重合連鎖移動剤の種類および量により適宜調整することができる。
【００２９】
本発明の鍵盤用ゴム強化熱可塑性樹脂組成物は該樹脂組成物１００重量部に対してポリアミド樹脂（Ｃ）を１〜３０重量部配合する事が出来る。ポリアミド樹脂（Ｃ）を配合する事で、吸湿性（吸汗性）が優れる結果となる。吸湿性（吸汗性）の面からポリアミド樹脂は１０重量部以上用いる事が好ましく、物性バランスを考慮すると１５〜２５重量部用いる事がより好ましい。
【００３０】
本発明で用いられるポリアミド樹脂（Ｃ）としては、ナイロン３、ナイロン４、ナイロン６、ナイロン４６、ナイロン６６、ナイロン６１０、ナイロン６１２、ナイロン１１６、ナイロン１１、ナイロン１２、ナイロン６Ｉ、ナイロン６／６６、ナイロン６Ｔ／６Ｉ、ナイロン６／６Ｔ、ナイロン６６／６Ｔ、ポリトリメチルヘキサメチレンテレフタルアミド、ポリビス（４−アミノシクロヘキシル）メタンドデカミド、ポリビス（３−メチル−４−アミノシクロヘキシル）メタンドデカミド、ポリメタキシリレンアジパミド、ナイロン１１Ｔ、ポリウンデカメチレンヘキサヒドロテレフタルアミド等が挙げられる。なお、上記”Ｉ”はイソフタル酸成分、”Ｔ”はテレフタル酸成分を示す。これらのうち、特にナイロン６、ナイロン６６、ナイロン１１、ナイロン１２を用いる事が好ましい。
【００３１】
本発明において、ポリアミド樹脂（Ｃ）を用いる場合はゴム強化熱可塑性樹脂組成物とポリアミド樹脂を相溶させるための相溶化剤として、不飽和カルボン酸変性共重合体を用いる事が出来る。不飽和カルボン酸変性共重合体とは、不飽和カルボン酸単量体、芳香族ビニル系単量体、シアン化ビニル系単量体、必要に応じてその他の共重合可能な他のビニル系単量体を共重合することで得られる共重合体である。
【００３２】
不飽和カルボン酸変性共重合体を構成する不飽和カルボン酸単量体としては、アクリル酸、メタクリル酸、マレイン酸、フマル酸、イタコン酸等が挙げられ、一種又は二種以上使用できるが、特にメタクリル酸が好ましい。
【００３３】
不飽和カルボン酸変性共重合体中に含まれる不飽和カルボン酸単量体の含有量に特に制限はないが、物性バランスの観点から不飽和カルボン酸変性共重合体１００重量部中に１〜２０重量部含まれていることが好ましく、３〜１５重量部含まれていることがより好ましい。
【００３４】
不飽和カルボン酸変性共重合体を構成する芳香族ビニル系単量体、シアン化ビニル系単量体、共重合可能な他の単量体としては、グラフト共重合体（Ａ）で用いられる単量体と同様のものを用いることができる。
【００３５】
不飽和カルボン酸変性共重合体の製造においては公知の乳化重合法、塊状重合法、懸濁重合法、溶液重合法を採用することができる。不飽和カルボン酸変性共重合体の還元粘度（０．４ｇ/１００ｃｃ、Ｎ，Ｎジメチルホルムアミド溶液として３０℃で測定）については特に制限はないが、０．２〜１．２ｄｌ／ｇであることが好ましい。
【００３６】
ポリアミド樹脂（Ｃ）を用いる場合は、本発明のゴム強化熱可塑性樹脂組成物１００重量部に対して、不飽和カルボン酸変性共重合体を１〜１０重量部用いる事が好ましい。
【００３７】
本発明の鍵盤用ゴム強化熱可塑性樹脂組成物は、必要に応じて各種添加剤、例えば公知の酸化防止剤、光安定剤、滑剤、可塑剤、帯電防止剤、着色剤、抗菌剤、難燃剤、艶消し剤及び充填剤等を適宜添加することができる。
【００３８】
本発明の鍵盤用ゴム強化熱可塑性樹脂組成物は単独で使用できるが、目的を損なわない範囲において他の熱可塑性樹脂と混合して使用することもできる。このような他の熱可塑性樹脂として、例えば、ポリカーボネート樹脂、ポリブチレンテレフタレート樹脂、ポリエチレンテレフタレート樹脂、ポリ乳酸樹脂、ゴム強化ポリスチレン樹脂（ＨＩＰＳ樹脂）、アクリロニトリル−スチレン樹脂（ＡＳ樹脂）、アクリロニトリル−ポリブタジエン−スチレン樹脂（ＡＢＳ樹脂）、アクリロニトリル−エチレン・プロピレン−スチレン樹脂（ＡＥＳ樹脂）及びアクリロニトリル−アクリルゴム−スチレン樹脂（ＡＡＳ樹脂）等を例示できる。
【００３９】
上記のとおり、本発明の鍵盤用ゴム強化熱可塑性樹脂組成物は必要に応じて各種添加剤及びその他の熱可塑性樹脂の成分を混合することで得ることができるが、混合するために、例えば、押出し機、ロール、バンバリーミキサー及びニーダー等の公知の混練装置を用いることができる。
【００４０】
さらに、本発明の鍵盤用ゴム強化熱可塑性樹脂組成物は、公知の成形方法により成形することができ、本発明の鍵盤を得ることが出来る。
【００４１】
以下に実施例を示して本発明を具体的に説明するが、本発明はこれらによって何ら制限されるものではない。なお、実施例中にて示す部及び％は重量に基づくものである。
【実施例】
【００４２】
−グラフト共重合体（Ａ−１）の製造−
窒素置換した反応器にスチレン−ブタジエンゴムラテックス（スチレン５重量％、重量平均粒子径０．２５μｍ）５０部（固形分）、水１５０部、エチレンジアミン四酢酸二ナトリウム塩０．１部、硫酸第１鉄０．００１部、ナトリウムホルムアルデヒドスルホキシレート０．３部を入れ、６０℃に加熱後、スチレン１５部、メタクリル酸メチル３５部及びキュメンハイドロパーオキサイド０．２部からなる混合物を３時間に亘り連続的に添加し、更に６０℃で２時間重合した。その後、塩析・脱水・乾燥後、グラフト共重合体（Ａ−１）を得た。
【００４３】
−グラフト共重合体（Ａ−２）の製造−
窒素置換した反応器にスチレン−ブタジエンゴムラテックス（スチレン５重量％、重量平均粒子径０．２５μｍ）５０部（固形分）、水１５０部、エチレンジアミン四酢酸二ナトリウム塩０．１部、硫酸第１鉄０．００１部、ナトリウムホルムアルデヒドスルホキシレート０．３部を入れ、６０℃に加熱後、スチレン３５部、アクリロニトリル１５部及びキュメンハイドロパーオキサイド０．２部からなる混合物を３時間に亘り連続的に添加し、更に６０℃で２時間重合した。その後、塩析・脱水・乾燥後、グラフト共重合体（Ａ−２）を得た。
【００４４】
−（メタ）アクリル酸エステル系重合体（Ｂ−１）−
（メタ）アクリル酸エステル系重合体として、ＰＭＭＡ樹脂であるスミペックスＬＧ２（住友化学株式会社製）を用いた。
【００４５】
−（メタ）アクリル酸エステル系重合体（Ｂ−２）の製造−
公知の塊状重合法により、メタクリル酸メチル７５部、スチレン２５部を共重合することで、（メタ）アクリル酸エステル系重合体（Ｂ−２）を得た。
【００４６】
−ポリアミド樹脂（Ｃ）−
ポリアミド樹脂として、ナイロン６  Ａ１０３０ＢＲＬ（ユニチカ株式会社製）を用いた。
【００４７】
−スチレン系共重合体の製造−
公知の塊状重合法により、アクリロニトリル２５重量部、スチレン７５重量部を共重合することでスチレン系共重合体を得た。
【００４８】
−不飽和カルボン酸変性共重合体の製造−
公知の乳化重合法により、メタクリル酸３部、スチレン６７部、アクリロニトリル３０部を共重合することで不飽和カルボン酸変性共重合体を得た。
【００４９】
＜実施例１〜６及び比較例１〜６＞
表１に示す配合割合でグラフト共重合体（Ａ）、（メタ）アクリル酸エステル系重合体（Ｂ）、ポリアミド樹脂（Ｃ）、不飽和カルボン酸変性共重合体、スチレン系共重合体を混合し、白色着色剤として酸化チタンを３．２重量部添加し、４０ｍｍφ単軸押出し機を用いて２００〜２３０℃で溶融混練し、ペレットを得た。
得られたペレットにつきＪＳＷ社製Ｊ−１５０Ｅ−Ｐ射出成形機を用い、シリンダー設定温度２２０〜２４０℃にて各試験片を作成し、次の各評価を行った。評価結果を表１に示す。
【００５０】
耐衝撃性
ＩＳＯ１７９に準じてノッチ付シャルピー衝撃強度を測定した。単位：ｋＪ／ｍ２
【００５１】
引張降伏ひずみ
ＩＳＯ５２７に準じて引張降伏ひずみを測定した。単位：％
【００５２】
流動性
ＩＳＯ１１３３に準じてメルトボリュームレイトを測定した。
２２０℃×１０ｋｇ、単位：ｃｍ３／１０ｍｉｎ
【００５３】
低音化特性
厚さ２ｍｍの射出成形された板状試験片を用い、２３℃、湿度５０％ＲＨ下において、掴みしろを一定にして片持ち梁状に固定し、梁の先端中央部を金属棒で一定の力で叩いた際に発する音の低さ・鈍さを下記のように判定し、低音化の度合いを評価した。
極めて低く、鈍い音を発した：５点
比較的低く、鈍い音を発した：４点
比較的甲高く、鈍い音を発した：３点
より甲高く、響く音を発した：２点
極めて甲高く、響く音を発した：１点
【００５４】
吸湿性
ＩＳＯ６２  Ａ法に準じて吸水率を求めた。単位：％
【００５５】
耐傷性
往復磨耗試験機（新東科学株式会社製、製品名  トライボギア  ＴＹＰＥ：３０Ｓ）を用い、先端部が直径２７ｍｍの圧子にかなきん３号（ＪＩＳ  Ｌ  ０８０３準拠）の綿布をセットし、５００ｇ一定荷重下で、成形品表面を２０往復（速度６００ｍｍ／分）摩擦した。試験後、目視にて成形品の表面の傷を確認し、下記の判定により耐傷付き性の評価を行った。
傷が全く見られない：◎
傷がほとんど見られない：○
傷がかすかに見られる：△
傷が明確に見られる：×
【００５６】
【表１】
0005869932.tif 000002
【００５７】
表１の実施例１〜６に示すように、本発明に関わるゴム強化熱可塑性樹脂組成物を用いた場合は、耐衝撃性、流動性等の物性バランスだけでなく低音化効果、耐傷性に優れていた。また、実施例５及び６に示すようにポリアミド樹脂を用いることで、吸湿性も優れたゴム強化熱可塑性樹脂組成物を得ることが出来た。
【００５８】
グラフト共重合体を用いていない比較例１及び２は、耐衝撃性及び低音化特性に劣る結果であった。本発明に関わるグラフト共重合体（Ａ）又は（メタ）アクリル酸エステル系重合体（Ｂ）を用いていない比較例３〜５は、耐傷性及び低音化特性に劣る結果であった。ゴム状重合体の含有量が２５重量部を超える比較例６では、耐傷性に劣る結果であった。
【産業上の利用可能性】
【００５９】
以上のとおり、本発明の鍵盤用ゴム強化熱可塑性樹脂組成物から得られた鍵盤は、演奏者が打鍵した際に爪などが鍵盤表面に当たって発する音を低音化することにより高級感を与え、かつ適正な製品強度を有しているため、鍵盤楽器としての付加価値が高い。